(57)【要約】【課題】ポリマー材料と相溶性であり、かつ、コントラスト強度を改善する放射線撮影用コントラスト剤を提供する。【解決手段】本発明は、脂肪族主鎖または脂環式主鎖と複数個のハロゲン置換芳香族基とを含有する放射線撮影用有機コントラスト剤を開示する。該放射線撮影用コントラスト剤中の該ハロゲン置換芳香族基の各々は、少なくとも３個のハロゲン原子で置換されており、かつ、該脂肪族主鎖または該脂環式主鎖に共有結合されている。本発明は更に、該放射線撮影用コントラスト剤と少なくとも１種のポリマーとを含有する放射線不透過性ポリマー材料を開示する。該放射線撮影用コントラスト剤は、前記の少なくとも１種のポリマーと物理的に混合されているか、または、前記の少なくとも１種のポリマーの中に物理的に埋め込まれているかもしくは分散されている。放射線不透過性ポリマー材料は、医療用具の一つの表面の少なくとも一部分に施用することができる。【選択図】  なし【特許請求の範囲】
【請求項１】
放射線撮影用コントラスト剤において、
２〜１２個の炭素原子の脂肪族主鎖または脂環式主鎖と、
少なくとも２個のハロゲン置換芳香族基と、
を含有し、
前記少なくとも２個のハロゲン置換芳香族基の各々が、少なくとも３個のハロゲン原子で置換されており、かつ、連結基によって前記脂肪族主鎖または脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
放射線撮影用コントラスト剤。
【請求項２】
請求項１に記載の放射線撮影用コントラスト剤において、
少なくとも３個のハロゲン置換芳香族基、
を含有している、放射線撮影用コントラスト剤。
【請求項３】
請求項２に記載の放射線撮影用コントラスト剤において、
前記連結基は、−ＮＨ（ＣＯ）−、−Ｏ（ＣＯ）−、または、トリアゾールである、放射線撮影用コントラスト剤。
【請求項４】
請求項３に記載の放射線撮影用コントラスト剤において、
前記少なくとも３個のハロゲン原子は、臭素、ヨウ素、または、それらの組合せである、放射線撮影用コントラスト剤。
【請求項５】
請求項１に記載の放射線撮影用コントラスト剤において、
下記の構造を有している、放射線撮影用コントラスト剤。
【化１】
2007153895.tif 000008
【請求項６】
請求項１に記載の放射線撮影用コントラスト剤において、
下記の構造を有している、放射線撮影用コントラスト剤。
【化２】
2007153895.tif 000009
【請求項７】
放射線不透過性ポリマー材料において、
放射線撮影用コントラスト剤と、
少なくとも１種のポリマーと、
を含有し、
前記放射線撮影用コントラスト剤が、２〜１２個の炭素原子の脂肪族主鎖または脂環式主鎖、および、少なくとも２個のハロゲン置換芳香族基、を含有しており、
前記少なくとも２個のハロゲン置換芳香族基の各々が、少なくとも３個のハロゲン原子で置換されており、かつ、連結基によって前記脂肪族主鎖または前記脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
放射線不透過性ポリマー材料。
【請求項８】
請求項７に記載の放射線不透過性ポリマー材料において、
前記放射線撮影用コントラスト剤が、少なくとも３個のハロゲン置換芳香族基を含有している、放射線不透過性ポリマー材料。
【請求項９】
請求項８に記載の放射線不透過性ポリマー材料において、
前記連結基は、−ＮＨ（ＣＯ）−、または−Ｏ（ＣＯ）−、またはトリアゾールである、放射線不透過性ポリマー材料。
【請求項１０】
請求項９に記載の放射線不透過性ポリマー材料において、
前記少なくとも３個のハロゲン原子は、臭素、ヨウ素、または、それらの組合せである、放射線不透過性ポリマー材料。
【請求項１１】
請求項７に記載の放射線不透過性ポリマー材料において、
前記少なくとも１種のポリマーが、少なくとも１種の生分解性ポリマー、少なくとも１種の非生分解性ポリマー、または、それらの混合物である、放射線不透過性ポリマー材料。
【請求項１２】
請求項１１に記載の放射線不透過性ポリマー材料において、
前記少なくとも１種の生分解性ポリマーは、ポリラクチド（ＰＬＡ）、ポリグリコリド（ＰＧＡ）、ポリ（ラクチド−コ−グリコリド）（poly(lactide-co-glycolide)）（ＰＬＧＡ）、ポリカプロラクトン（ＰＣＬ）、ポリホスホエステル（polyphosphoesters）（ＰＰＥ）、ポリオルトエステル（polyorthoesters）、ポリ無水物、ポリホスファゼン、ポリ（エステルアミド）（poly(esteramide)）（ＰＥＡ）、ならびに、それらの共重合体および混合物、から成る群から選ばれている、放射線不透過性ポリマー材料。
【請求項１３】
請求項１１に記載の放射線不透過性ポリマー材料において、
前記少なくとも１種の非生分解性ポリマーは、シリコーンエラストマー、ポリ（エチレン−コ−酢酸ビニル）（poly(ethylene-co-vinyl acetate)）、ポリアクリレート、ポリメタクリレート、ポリエチレンオキシド、ポリスチレン、ポリウレタン、ポリアミド、ならびに、それらの共重合体および混合物、から成る群から選ばれている、放射線不透過性ポリマー材料。
【請求項１４】
医療用具において、
前記医療用具の少なくとも一部分が放射線不透過性であり、前記医療用具の放射線不透過性である前記少なくとも一部分が、放射線撮影用コントラスト剤、および、少なくとも１種のポリマー、を含有する放射線不透過性ポリマー材料を含有しており、
前記放射線撮影用コントラスト剤が、２〜１２個の炭素原子の脂肪族主鎖または脂環式主鎖と、少なくとも２個のハロゲン置換芳香族基とを含有しており、
前記少なくとも２個のハロゲン置換芳香族基の各々が、少なくとも３個のハロゲン原子で置換されており、かつ、連結基によって前記の脂肪族主鎖または脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
医療用具。
【請求項１５】
請求項１４に記載の医療用具において、
前記放射線撮影用コントラスト剤は、少なくとも３個のハロゲン置換芳香族基を含有している、医療用具。
【請求項１６】
請求項１４に記載の医療用具において、
前記少なくとも１種の生分解性ポリマーは、ポリラクチド（ＰＬＡ）、ポリグリコリド（ＰＧＡ）、ポリ（ラクチド−コ−グリコリド）（ＰＬＧＡ）、ポリカプロラクトン（ＰＣＬ）、ポリホスホエステル（ＰＰＥ）、ポリオルトエステル、ポリ無水物、ポリホスファゼン、ポリ（エステルアミド）（ＰＥＡ）、ならびに、それらの共重合体および混合物、から成る群から選ばれている、医療用具。
【請求項１７】
請求項１４に記載の医療用具において、
前記少なくとも１種の非生分解性ポリマーは、シリコーンエラストマー、ポリ（エチレン−コ−酢酸ビニル）、ポリアクリレート、ポリメタクリレート、ポリエチレンオキシド、ポリスチレン、ポリウレタン、ポリアミド、ならびに、それらの共重合体および混合物、から成る群から選ばれている、医療用具。
【請求項１８】
請求項１４に記載の医療用具において、
前記医療用具の放射線不透過性である前記部分は、前記医療用具の一つの表面の少なくとも一部分、前記医療用具の部品、または、前記医療用具の部品の一部分である、医療用具。
【請求項１９】
請求項１４に記載の医療用具において、
前記医療用具は、植え込み可能である、医療用具。
【請求項２０】
請求項１４に記載の医療用具において、
心臓血管用または末梢用の薬物溶出性ステントである、医療用具。
【発明の詳細な説明】
【開示の内容】
【０００１】
〔発明の分野〕
本発明は、医療用具の放射線画像化においてコントラスト強度(contrasting intensity)を改善する有機コントラスト剤(organic contrasting agent)、ならびに有機コントラスト剤および少なくとも一種のポリマーを含むポリマー材料に関する。
【０００２】
〔発明の背景〕
大抵の医療用具は、使用されている間、生体組織に連結されるので、医療用具は生体適合性であることが重要である。したがって、医療用具は、生体適合材料で作られることが好ましい。更に具体的には、医療用具のための理想的な材料は、少なくとも次の必要条件：（１）適合性であること、即ち、有害なストレスを引き起こすことなく、生体構造(biological structure)に適合すること、（２）強靭であること、即ち、製造および植え込みが行われる間、取扱いに耐えること、ならびに、（３）体組織および体液に対して化学的に不活性であること、を満たすことが望ましい。しかし、医療用具を構築するために使用された従来の材料（例えば、ステンレス鋼および他の合金）は、物理的に硬質であるだけでなく、生体組織に連結されている時、炎症反応または他の副作用を引き起こす。
【０００３】
これらの問題を克服するために、生分解性ポリマーと非生分解性ポリマーとの両方を包含する合成ポリマー材料を使用して医療用具が広く作られてきた。一般的な生分解性ポリマーには、ポリラクチド（ＰＬＡ）、ポリグリコリド（ＰＧＡ）、ポリ（ラクチド−コ−グリコリド）（poly(lactide-co-glycolide)）（ＰＬＧＡ）、ポリカプロラクトン（ＰＣＬ）、ポリホスホエステル（polyphosphoesters）（ＰＰＥ）、ポリオルトエステル（polyorthoesters）、ポリ無水物、ポリホスファゼン、ポリ（エステルアミド）（poly(esteramide)）（ＰＥＡ）、ならびに、それらの共重合体および混合物が包含される。非生分解性ポリマーもまた、非吸収性ポリマーとして知られている。一般的な非吸収性ポリマー材料は、シリコーンエラストマー、ポリウレタン、ポリメチルメタクリレート、ダクロン(Dacron)（登録商標）、テフロン(Teflon)（登録商標）、および、それらの誘導体を包含するが、それらに限定されない。しかし、これらのポリマー材料は、放射線不透過性ではない。結果として、これらのポリマーから作られた医療用具は、放射線画像化の手段によって視覚化することができない。体の中で使用されているか、または、体内部に植え込まれた医療用具の放射線画像を見ることができることは、非常に重要である。なぜなら、放射線画像化は、手術の間、医師に医療用具を監視しかつ調節する能力を提供するからである。幾つかの医療植え込み用途のために、Ｘ線による可視性は必須である。
【０００４】
医療インプラントのために使用されるポリマー材料の望ましい放射線不透過度を達成するため、一つの従来の方法は、該ポリマー材料中の添加剤または充填剤として放射線撮影用無機コントラスト剤（例えば、硫酸バリウム、二酸化ジルコニウムまたはハロゲン化ビスマス（bismuth halides））を利用し、放射線不透過性ポリマーマトリックスを形成している。しかし、これらの無機剤は、ポリマー材料と十分には混合せず、放射線不透過性ポリマーマトリックス中で相分離を引き起こすことがあるか、または、凝集塊さえ引き起こすことがある。所要の放射線不透過度を得るために、通常、高濃度（約１０重量％、および、しばしば２０〜３０重量％）のこれら放射線撮影用無機コントラスト剤が使用されるので、相分離の問題は更に深刻化する。ポリマー相と無機相との間の不相溶性(incompatibility)は、ポリマーマトリックスの物理学的および機械的特性（例えば、潤滑性および強靭性）を低下させる。放射線撮影用無機コントラスト剤を使用した場合のもう一つの不都合な点は、これらの無機剤が放射線不透過性ポリマーマトリックスから浸出することである。このことによって、該ポリマー材料の機械強度は低下して不都合となる。
【０００５】
放射線不透過度をポリマー材料の中に取り入れるための代わりのアプローチは、放射線撮影用コントラスト効果を生じさせることのできる、臭素原子またはヨウ素原子が共有結合したポリマーを合成することである（米国特許第6,426,145号明細書を参照されたい）。従来技術の一つの放射線不透過性組成物は、共有結合によってポリマーに結合した非浸出性放射線不透過性部分であってハロゲン置換芳香族基を含有する該不透過性部分を有するポリマーを含有する（米国特許第6,599,448号明細書を参照されたい）。従来技術は更に、少なくとも一つの臭素原子またはヨウ素原子で置換されたジフェノールベースのモノマー単位を含有する放射線不透過性ポリマー材料を開示している（米国特許第6,852,308号明細書を参照されたい）。しかし、従来技術のこれら放射線不透過性ポリマーを製造するためには、放射線撮影用コントラスト性モノマー単位を合成する必要がある。このことによって、技術的複雑さおよび製造コストが増大することがある。
【０００６】
したがって、ポリマー材料と相溶性であり、かつ、コントラスト強度を改善する放射線撮影用コントラスト剤の必要性が存在する。
【０００７】
〔発明の概要〕
したがって、本発明は、放射線撮影用コントラスト剤において、２〜１２個の炭素原子の脂肪族主鎖または脂環式主鎖と、少なくとも２個のハロゲン置換芳香族基とを含有し、しかも、前記の少なくとも２個のハロゲン置換芳香族基の各々が、少なくとも３個のハロゲン原子で置換されており、かつ、連結基によって前記の脂肪族主鎖または脂環式主鎖に共有結合されており、しかも、前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾールから成る群から選ばれている、放射線撮影用コントラスト剤を提供する。本発明の放射線撮影用コントラスト剤は、好ましくは、少なくとも３個のハロゲン置換芳香族基を含有している。
【０００８】
本発明は更に、放射線不透過性ポリマー材料において、放射線撮影用有機コントラスト剤と少なくとも１種のポリマーとを含有し、しかも、前記放射線撮影用有機コントラスト剤が、前記の少なくとも１種のポリマーと物理的に混合されているか、または、前記の少なくとも１種のポリマーの中に物理的に埋め込まれているかもしくは分散されており、かつ、該放射線撮影用有機コントラスト剤が、２〜１２個の炭素原子の脂肪族主鎖または脂環式主鎖と、少なくとも２個のハロゲン置換芳香族基とを含有しており、しかも、前記の少なくとも２個のハロゲン置換芳香族基の各々が、少なくとも３個のハロゲン原子で置換されており、かつ、連結基によって前記の脂肪族主鎖または脂環式主鎖に共有結合されており、しかも、該連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾールから成る群から選ばれている、放射線不透過性ポリマー材料を提供する。前記の少なくとも１種のポリマーは、少なくとも１種の生分解性ポリマー、少なくとも１種の非生分解性ポリマー、または、それらの混合物である。
【０００９】
もう一つの態様において、本発明は、医療用具において、該医療用具の少なくとも一部分が放射線不透過性であり、該医療用具の、放射線不透過性である前記の少なくとも一部分が、放射線撮影用コントラスト剤と少なくとも１種のポリマーとを含有する放射線不透過性ポリマー材料を含有しており、しかも、該放射線撮影用コントラスト剤が、２〜１２個の炭素原子の脂肪族主鎖または脂環式主鎖と、少なくとも２個のハロゲン置換芳香族基とを含有しており、しかも、前記の少なくとも２個のハロゲン置換芳香族基の各々が、少なくとも３個のハロゲン原子で置換されており、かつ、連結基によって前記の脂肪族主鎖または脂環式主鎖に共有結合されており、しかも、該連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾールから成る群から選ばれている、医療用具を提供する。医療用具は好ましくは、植え込み可能な医療用具である。医療用具は更に好ましくは、心臓血管用または末梢用薬物溶出性ステントである。
【００１０】
〔発明の詳細な記述〕
本発明は、２〜１２個の炭素原子の脂肪族主鎖または脂環式主鎖と、少なくとも２個のハロゲン置換芳香族基とを有する放射線撮影用コントラスト剤を提供する。本明細書で使用される「脂肪族主鎖(aliphatic backbone)」は、開鎖で連結された炭素原子から成る有機部分を意味し、また、「脂環式主鎖(alicyclic backbone)」は、芳香族化合物でない１個以上の環を形成している炭素原子から成る有機部分を意味する。本発明の放射線撮影用コントラスト剤の中の少なくとも２個のハロゲン置換芳香族基の各々は、少なくとも３個のハロゲン原子で置換されており、かつ、連結基(linkage group)によって脂肪族主鎖または脂環式主鎖に共有結合されている。該連結基は、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、または、トリアゾールから選ばれる。本明細書で使用される「（ＣＯ）」は、カルボニル部分を意味し；「（ＳＯ）」は、スルフィニル部分を意味し；また、「（ＳＯ2）」は、スルホニル部分を意味する。連結基は、脂肪族主鎖または脂環式主鎖を少なくとも２個のハロゲン置換芳香族基に、共有結合によって連結する。「−連結−(-linkage-)」として表現される連結基は、次のような連結：（脂肪族主鎖または脂環式主鎖）−連結−（少なくとも２個のハロゲン置換芳香族基の一方）、を意味する。例えば、「−（ＣＯ）Ｏ−」は、次のような連結：（脂肪族主鎖または脂環式主鎖）−（ＣＯ）Ｏ−（少なくとも２個のハロゲン置換芳香族基の一方）、を意味する。本発明の連結基は、−ＮＨ（ＣＯ）−、−Ｏ（ＣＯ）−、または、トリアゾールであるのが好ましい。本明細書で使用される用語「トリアゾール(triazole)」は、１,２,３−トリアゾールと１,２,４−トリアゾールとの両方を包含する。連結基がトリアゾールである場合、脂肪族主鎖または脂環式主鎖と、少なくとも２個のハロゲン置換芳香族基とは、２個の炭素原子の一方と、１,２,４−トリアゾールの場合の４位置の窒素原子、または、１,２,３−トリアゾールの場合の３位置の窒素原子とによって連結される。
【００１１】
本発明に適した脂肪族主鎖は、エチル、ｎ−プロピル、ｉｓｏ−プロピル、ｎ−ブチル、ｓｅｃ−ブチル、ｎ−ペンチル、ｎ−ヘキシル、ｎ−ヘプチル、ｎ−オクチル、および、それらの類似体(analogs)または異性体を包含するが、それらに限定されない。本発明に適した脂環式主鎖は、シクロブチル、シクロペンチル、シクロヘキシル、シクロヘプチル、シクロオクチル、シクロブテン、シクロペンテン、シクロヘキセン、シクロヘプテン、シクロオクタン（cyclooxtanene）、および、それらの類似体(analogs)または異性体を包含するが、それらに限定されない。脂肪族主鎖または脂環式主鎖は、４〜８個の炭素原子を有する脂肪族部分または脂環式部分であるのが好ましい。
【００１２】
本発明の放射線撮影用コントラスト剤は、少なくとも３個のハロゲン置換芳香族基を含有することが、好ましい。「ハロゲン置換芳香族基(halogen-substituted aromatic group)」は、少なくとも１個のハロゲン置換基を有する芳香族基を意味する。「芳香族基(aromatic group)」は、複数の共役二重結合を有する環式有機化合物を意味する。本発明のハロゲン置換芳香族基は、ハロゲン置換の炭素環式化合物、複素環式化合物または多環式化合物である場合がある。本発明に適したハロゲン置換芳香族基は、ハロゲン置換のベンゼン、トルエン、キシレン、スチレン、ピリジン、フラン、ナフタレン、アントラセン、フェナントレン、インドール、キノリンおよびイソキノリンを包含するが、それらに限定されない。本発明に係るハロゲン置換芳香族基は、ハロゲン置換ベンゼンであるのが好ましい。本発明に係るハロゲン置換芳香族基の各々は、少なくとも３個のハロゲン原子で置換されている。それらの少なくとも３個のハロゲン原子は、臭素、ヨウ素、または、それらの組合せであるのが好ましい。本発明に係るハロゲン置換芳香族基は、少なくとも３個のヨウ素原子で置換されていることが更に好ましい。本発明の一つの好ましい具体例において、ハロゲン置換芳香族基は、２,３,５−トリヨードベンゼンである。
【００１３】
本発明の放射線撮影用コントラスト剤は、多価アルコールまたはポリアミンを含有する有機化合物と、ハロゲン置換芳香族化合物との間の諸反応によって調製することができる。本発明に適した、多価アルコールまたはポリアミンを含有する有機化合物は、エチレングリコール、プロピレングリコール、グリセロール、ペンタエリトリトール、トレセローズ(trethelose)、ソルビトール、マンニトール、キシリトール、プトレッシン(putrescine)、スペルミジン、スペルミン、および、それらの類似体を包含するが、それらに限定されない。本発明の放射線撮影用コントラスト剤はまた、当業者に知られている他の方法によって調製することもできる。
【００１４】
本発明の一つの具体例において、放射線撮影用有機コントラスト剤は、次の構造：
【化１】
2007153895.tif 000002
を有する。
【００１５】
本発明のもう一つの具体例において、放射線撮影用有機コントラスト剤は、次の構造：
【化２】
2007153895.tif 000003
を有する。
【００１６】
式(II)の、本発明の放射線撮影用コントラスト剤は、スキーム１に示されるように、塩化チオニル（即ち、ＳＯＣｌ2）の存在下、ペンタエリトリトールと２,３,５−トリヨード安息香酸との間の反応によって合成する。
【００１７】
【化３】
2007153895.tif 000004
【００１８】
本発明の放射線撮影用コントラスト剤は、水に僅かに可溶性であり、一般の有機溶媒には実質的に可溶性である。「実質的に可溶性である」は、約１０ｍｇ／ｍＬ以上の溶解度を有することを意味する。「僅かに可溶性である」は、約１ｍｇ／ｍＬ以下の溶解度を有することを意味する。とりわけ、本発明の放射線撮影用コントラスト剤は、放射線撮影用無機コントラスト剤と異なり、様々なポリマーを溶解するのに使用される有機溶媒［例えば、ジメチルアセトアミド（ＤＭＡＣ）、ジメチルホルムアミド（dimethylformide）（ＤＭＦ）、Ｎ−メチルピロリドン（ＮＭＰ）、ジメチルスルホキシド（ＤＭＳＯ）、テトラヒドロフラン（ＴＨＦ）、１,４−ジオキサン、および、塩素化溶媒（例えば、ジクロロメタン）］に容易に溶解するかまたは分散する。このように、本発明の放射線撮影用コントラスト剤は、医療用具を構築するのに使用される様々なポリマーと混和可能である。本発明の放射線撮影用コントラスト剤は、水に僅かしか溶解しないため、該コントラスト剤は、本発明の放射線撮影用コントラスト剤と１種以上のポリマーとを物理的に混合することによって生じるポリマーマトリックスを膨張させない。本発明の放射線撮影用コントラスト剤は、ポリマーマトリックスの機械強度および／または分解プロフィル(degradation profile)が悪影響を受けないような非常に遅いプロセスで該ポリマーマトリックスから浸出するに過ぎない。更に、本発明の放射線撮影用コントラスト剤が１種以上のポリマーと混合されるとき、本発明の放射線撮影用コントラスト剤は、結果として得られたポリマーマトリックスにおいて、いかなる凝集塊をも形成せず、また、いかなる相分離をも引き起こさない。したがって、本発明の放射線撮影用コントラスト剤と１種以上のポリマーとから成るポリマーマトリックスは、該１種以上のポリマーの平滑さと潤滑性とを保持する。更に、本発明の放射線撮影用コントラスト剤と１種以上のポリマーとから成るポリマーマトリックスは、該１種以上のポリマーの機械強度を保持するか、または、改善された機械強度を示す。加えて、本発明の放射線撮影用コントラスト剤は、小さい単一の有機化合物の中に複数のハロゲン原子を含有しており、その結果として、非常に高いコントラスト強度を生じる。このように、ポリマーマトリックスの中の本発明の放射線撮影用コントラスト剤は、比較的少量で、十分な画質を提供することが可能であり、その結果として、該ポリマーマトリックスは、治療薬または他の官能分子を担持するためのより大きい容量(capacity)を有する。
【００１９】
本発明は更に、放射線撮影用コントラスト剤と少なくとも１種のポリマーとを含有する放射線不透過性ポリマー材料を提供する。本発明の放射線不透過性ポリマー材料の中の放射線撮影用コントラスト剤は、少なくとも１種のポリマーと物理的に混合されるか、または、該少なくとも１種のポリマーの中に物理的に埋め込まれる、もしくは分散される。放射線撮影用コントラスト剤は、２〜１２個の炭素原子の脂肪族主鎖または脂環式主鎖と、少なくとも２個のハロゲン置換芳香族基であって、該少なくとも２個のハロゲン置換芳香族基の各々が少なくとも３個のハロゲン原子で置換されており、かつ、該少なくとも２個のハロゲン置換芳香族基の各々が連結基によって脂肪族主鎖または脂環式主鎖に共有結合されており、かつ、該連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾールから成る群から選ばれている、前記の少なくとも２個のハロゲン置換芳香族基と、を含有している。本発明の放射線撮影用コントラスト剤は、少なくとも３個のハロゲン置換芳香族基を含有するのが好ましい。
【００２０】
本発明に係る少なくとも１種のポリマーは、本発明の放射線撮影用コントラスト剤と相溶性のポリマーであればいかなるものでもよい。少なくとも１種のポリマーは好ましくは、少なくとも１種の生分解性ポリマー、少なくとも１種の非生分解性ポリマー、または、それらの混合物である場合がある。「生分解性ポリマー(biodegradable polymer)」は、天然の生物学的な過程(biological processes)によって（例えば、細菌、植物もしくは動物の作用によって）劣化または分解され得るポリマーを意味する。生分解性ポリマーは、生体吸収性ポリマーまたは生体溶解性ポリマーとしても知られている。本発明のために適した生分解性ポリマーは、ポリグリコリド、ポリラクチド、ポリ（ラクチド−コ−グリコリド）[poly(lactide-co-glycolide)]、ポリジオキサノン、ポリカプロラクトン、ポリヒドロキシブチラート、ポリ（トリメチレンカルボナート）、ポリホスホエステル（ＰＰＥ）、ポリオルトエステル、ポリ無水物、ポリホスファゼン、ポリ（エステルアミド）、ならびに、それらの共重合体および混合物を包含するが、それらに限定されない。本発明のために適した非生分解性ポリマーは、シリコーンエラストマー、ポリ（エチレン−コ−酢酸ビニル）[poly(ethylene-co-vinyl acetate)]、ポリアクリレート、ポリメタクリレート、ポリエチレンオキシド、ポリスチレン、ポリウレタン、ポリアミド、ならびに、それらの共重合体および混合物を包含するが、それらに限定されない。
【００２１】
本発明の放射線撮影用コントラスト剤を、当業者に知られているいずれかの方法で、少なくとも１種のポリマーと物理的に混合するか、または、該少なくとも１種のポリマーの中に物理的に埋め込むこと、もしくは分散することができる。本発明の一つの具体例において、本発明の放射線撮影用コントラスト剤は有機溶媒に溶解させ、次いで、結果として得られた溶液は、該有機溶媒に入っている少なくとも１種のポリマーの溶液と混合する。本発明のもう一つの具体例において、本発明の放射線撮影用コントラスト剤は、有機溶媒に入っている少なくとも１種のポリマーの溶液に直接溶解させる。
【００２２】
［本発明の放射線撮影用コントラスト剤］対［少なくとも１種のポリマー］の重量比は、本発明の放射線撮影用コントラスト剤の構造と、ポリマー材料の所望の放射線不透過度とによって変わる。［本発明の放射線撮影用コントラスト剤］対［少なくとも１種のポリマー］の重量比は典型的には、約２０：１００未満である。［本発明の放射線撮影用コントラスト剤］対［少なくとも１種のポリマー］の重量比は、約１０：１００未満であることが好ましい。
【００２３】
本発明の放射線不透過性ポリマー材料は、所望の生体適合性および物理学的および機械的特性（例えば、強度特性、疲労特性、平滑性）を有するだけでなく、放射線画像化において視覚化するための放射線不透過度(radio-opacity)をも有する。放射線不透過性ポリマー材料の機械強度および／または分解時間は、前記の少なくとも１種のポリマーの分子量または組成を調節することによって変えることができる。本発明に係る生分解性ポリマーの、放射線撮影におけるコントラスト強度は、前記の本発明の放射線撮影用コントラスト剤と少なくとも１種のポリマーとの比を変えることによって調節することができる。本発明の放射線撮影用コントラスト剤は、有機溶媒に可溶性であり、かつ、医療用具を構築するのに使用されるバルク(bulk)ポリマー材料と混和可能である。したがって、本発明の放射線不透過性ポリマー材料は、医療用具に適しており、とりわけ、生体組織に連結される医療用具（例えば、植え込み可能な医療用具）に適している。
【００２４】
本発明は、もう一つの態様において、医療用具を提供する。該医療用具の少なくとも一部分は放射線不透過性であり、該医療用具の、放射線不透過性である前記の少なくとも一部分は、放射線撮影用コントラスト剤と少なくとも１種のポリマーとを含有する放射線不透過性ポリマー材料を含有しており、しかも、該放射線撮影用コントラスト剤が、前記の少なくとも１種のポリマーと物理的に混合されているか、または、前記の少なくとも１種のポリマーの中に物理的に埋め込まれているかもしくは分散されており、かつ、該放射線撮影用コントラスト剤が、２〜１２個の炭素原子の脂肪族主鎖または脂環式主鎖と、少なくとも２個のハロゲン置換芳香族基とを含有しており、しかも、前記の少なくとも２個のハロゲン置換芳香族基の各々が、少なくとも３個のハロゲン原子で置換されており、かつ、連結基によって前記の脂肪族主鎖または脂環式主鎖に共有結合されており、しかも、該連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾールから成る群から選ばれている。
【００２５】
本発明において、医療用具の放射線不透過性部分は、該医療用具の一つの表面の少なくとも一部分、該医療用具の部品、または、該医療用具の部品の一部分であってもよい。医療用具の放射線不透過性部分は、意図された用途と該医療用具の製造方法とによって決まるが、いかなる形状または寸法であってもよい。医療用具の全表面が本発明の放射線不透過性の生分解性ポリマー材料で被覆されるか、または、医療用具全体が本発明の放射線不透過性の生分解性ポリマー材料で造られる場合、該医療用具全体は、放射線不透過性となる。本発明の医療用具は、植え込み可能な医療用具であることが好ましい。植え込み可能な医療用具は、心臓血管用または末梢用薬物溶出性ステントであることが更に好ましい。本発明に適した医療用具の例は、創傷縫合デバイス（例えば、縫合糸、ステープル、メッシュ）；整形外科用固定デバイス（例えば、骨折固定用インプラントおよび骨増強用インプラント）；腸用デバイス（例えば、吻合リングおよび血管結紮用クリップ）；心臓血管用デバイス（例えば、人工血管、および、心臓血管用または末梢用薬物溶出性ステント）；歯科用インプラント；神経成長導管(nerve growth conduits)；ガイドワイヤー、カテーテル、ならびに、他の植え込み可能な医療用具を包含するが、それらに限定されない。本発明の放射線不透過性の生分解性ポリマー材料は、注型(cast)、噴霧(spray)、スピン(spin)、浸漬(dipping)、または、当業者に知られている他の方法を使用して、コーティングとして、医療用具の一つの表面の少なくとも一部分に施用することができる。医療用具またはそれの部品は、溶液流延法(solvent casting)、射出成形、圧縮成形、押出し、または、当業者に知られている他の方法を使用して、本発明の放射線不透過性の生分解性ポリマー材料で構築され、ポリマー製医療用具を構築することができる。
【００２６】
本発明を更に例示するために、次の非限定的実施例を提供する。その実施例は、説明目的のためにのみ提供されるため、そこに具体化される本発明は、それに限定されるべきでない。
【００２７】
実施例：式（Ｉ）の放射線撮影用コントラスト剤の合成
式（Ｉ）の、本発明の放射線撮影用コントラスト剤は、スキーム２に示される合成ルートによって調製した。
【００２８】
【化４】
2007153895.tif 000005
【００２９】
ＴＨＦ（３００ｍＬ）に入れた化合物（III）（４０ｇ，０．０８モル）と塩化チオニル（２０ｇ，０．０１７モル）との混合物を加熱して、４０分間還流した。次いで、その溶媒は、ロータベイパー(rotavapor)によって除去した。結果として得られた乾燥固体を、ヘキサン中で再結晶化させた。このプロセスによって、化合物（IV）２０ｇが収率４９％で得られた。
【００３０】
ＴＨＦ（４００ｍＬ）とトリエチルアミン（１６ｍＬ）（即ち、ＴＥＡ）に入れた化合物（Ｖ）（４．０６ｇ，０．０２８モル）の溶液に、ＴＨＦ（１５０ｍＬ）に入れた化合物（IV）（５１．８ｇ，０．１モル）の溶液を、０〜５℃で１０〜１５分間で徐々に添加した。次いで、結果として得られた反応混合物は、室温で２時間の間撹拌した。次いで、該反応混合物は、水１０００ｍＬに添加した。その固形分は、濾過によって回収し、飽和炭酸ナトリウム（３回×１００ｍＬ）、水（３回×１００ｍＬ）および温メタノール（３回×１００ｍＬ，４５〜５０℃）で洗浄した。化合物（IV）（４３ｇ）が、９６％の収率および９５％以上の純度で得られた（Ｈ1ＮＭＲによって決定）。Ｈ1ＮＭＲ（ＤＭＳＯ−ｄ６）：８．３９（ｓ，３Ｈ）；８．２６（ｓ，３Ｈ）；７．５６（ｓ，３Ｈ）；３．３６（ｂｒ，６Ｈ）；２．６９（ｂｒ，６Ｈ）。ＭＳ（＋）：１５９２；ＭＳ（−）：１５９０。
【００３１】
本発明を、それの好ましい諸具体例に関連して具体的に示し、記述してきたが、本発明の趣旨および範囲から逸脱することなく、上述の変形、ならびに、形態および細部における他の変形を行うことができることは、当業者によって理解されるであろう。したがって、本発明は、記述され例示されてきたそのままの形態および細部に限定されるのではなく、特許請求の範囲の中に含まれるということが、意図されている。
【００３２】
〔実施の態様〕
（１）放射線撮影用コントラスト剤において、
２〜１２個の炭素原子の脂肪族主鎖または脂環式主鎖と、
少なくとも２個のハロゲン置換芳香族基と、
を含有し、
前記少なくとも２個のハロゲン置換芳香族基の各々が、少なくとも３個のハロゲン原子で置換されており、かつ、連結基によって前記脂肪族主鎖または脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
放射線撮影用コントラスト剤。
（２）実施態様１に記載の放射線撮影用コントラスト剤において、
少なくとも３個のハロゲン置換芳香族基、
を含有している、放射線撮影用コントラスト剤。
（３）実施態様２に記載の放射線撮影用コントラスト剤において、
前記連結基は、−ＮＨ（ＣＯ）−、−Ｏ（ＣＯ）−、または、トリアゾールである、放射線撮影用コントラスト剤。
（４）実施態様３に記載の放射線撮影用コントラスト剤において、
前記少なくとも３個のハロゲン原子は、臭素、ヨウ素、または、それらの組合せである、放射線撮影用コントラスト剤。
（５）実施態様１に記載の放射線撮影用コントラスト剤において、
下記の構造を有している、放射線撮影用コントラスト剤。
【化５】
2007153895.tif 000006
（６）実施態様１に記載の放射線撮影用コントラスト剤において、
下記の構造を有している、放射線撮影用コントラスト剤。
【化６】
2007153895.tif 000007
（７）放射線不透過性ポリマー材料において、
放射線撮影用コントラスト剤と、
少なくとも１種のポリマーと、
を含有し、
前記放射線撮影用コントラスト剤が、２〜１２個の炭素原子の脂肪族主鎖または脂環式主鎖、および、少なくとも２個のハロゲン置換芳香族基、を含有しており、
前記少なくとも２個のハロゲン置換芳香族基の各々が、少なくとも３個のハロゲン原子で置換されており、かつ、連結基によって前記脂肪族主鎖または前記脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
放射線不透過性ポリマー材料。
（８）実施態様７に記載の放射線不透過性ポリマー材料において、
前記放射線撮影用コントラスト剤が、少なくとも３個のハロゲン置換芳香族基を含有している、放射線不透過性ポリマー材料。
（９）実施態様８に記載の放射線不透過性ポリマー材料において、
前記連結基は、−ＮＨ（ＣＯ）−、または−Ｏ（ＣＯ）−、またはトリアゾールである、放射線不透過性ポリマー材料。
（１０）実施態様９に記載の放射線不透過性ポリマー材料において、
前記少なくとも３個のハロゲン原子は、臭素、ヨウ素、または、それらの組合せである、放射線不透過性ポリマー材料。
（１１）実施態様７に記載の放射線不透過性ポリマー材料において、
前記少なくとも１種のポリマーが、少なくとも１種の生分解性ポリマー、少なくとも１種の非生分解性ポリマー、または、それらの混合物である、放射線不透過性ポリマー材料。
（１２）実施態様１１に記載の放射線不透過性ポリマー材料において、
前記少なくとも１種の生分解性ポリマーは、ポリラクチド（ＰＬＡ）、ポリグリコリド（ＰＧＡ）、ポリ（ラクチド−コ−グリコリド）（poly(lactide-co-glycolide)）（ＰＬＧＡ）、ポリカプロラクトン（ＰＣＬ）、ポリホスホエステル（polyphosphoesters）（ＰＰＥ）、ポリオルトエステル（polyorthoesters）、ポリ無水物、ポリホスファゼン、ポリ（エステルアミド）（poly(esteramide)）（ＰＥＡ）、ならびに、それらの共重合体および混合物、から成る群から選ばれている、放射線不透過性ポリマー材料。
（１３）実施態様１１に記載の放射線不透過性ポリマー材料において、
前記少なくとも１種の非生分解性ポリマーは、シリコーンエラストマー、ポリ（エチレン−コ−酢酸ビニル）（poly(ethylene-co-vinyl acetate)）、ポリアクリレート、ポリメタクリレート、ポリエチレンオキシド、ポリスチレン、ポリウレタン、ポリアミド、ならびに、それらの共重合体および混合物、から成る群から選ばれている、放射線不透過性ポリマー材料。
（１４）医療用具において、
前記医療用具の少なくとも一部分が放射線不透過性であり、前記医療用具の、放射線不透過性である前記少なくとも一部分が、放射線撮影用コントラスト剤、および、少なくとも１種のポリマー、を含有する放射線不透過性ポリマー材料を含有しており、
前記放射線撮影用コントラスト剤が、２〜１２個の炭素原子の脂肪族主鎖または脂環式主鎖と、少なくとも２個のハロゲン置換芳香族基とを含有しており、
前記少なくとも２個のハロゲン置換芳香族基の各々が、少なくとも３個のハロゲン原子で置換されており、かつ、連結基によって前記の脂肪族主鎖または脂環式主鎖に共有結合されており、
前記連結基が、酸素、イオウ、−ＮＨ−、−Ｏ（ＣＯ）−、−（ＣＯ）Ｏ−、−ＮＨ（ＣＯ）−、−（ＣＯ）ＮＨ−、−Ｏ（ＳＯ2）−、−（ＳＯ2）Ｏ−、−Ｏ（ＳＯ）−、−（ＳＯ）Ｏ−、−ＮＨ（ＳＯ2）−、−（ＳＯ2）ＮＨ−、−ＮＨ（ＳＯ）−、−（ＳＯ）ＮＨ−、および、トリアゾール、から成る群から選ばれている、
医療用具。
（１５）実施態様１４に記載の医療用具において、
前記放射線撮影用コントラスト剤は、少なくとも３個のハロゲン置換芳香族基を含有している、医療用具。
（１６）実施態様１４に記載の医療用具において、
前記少なくとも１種の生分解性ポリマーは、ポリラクチド（ＰＬＡ）、ポリグリコリド（ＰＧＡ）、ポリ（ラクチド−コ−グリコリド）（ＰＬＧＡ）、ポリカプロラクトン（ＰＣＬ）、ポリホスホエステル（ＰＰＥ）、ポリオルトエステル、ポリ無水物、ポリホスファゼン、ポリ（エステルアミド）（ＰＥＡ）、ならびに、それらの共重合体および混合物、から成る群から選ばれている、医療用具。
（１７）実施態様１４に記載の医療用具において、
前記少なくとも１種の非生分解性ポリマーは、シリコーンエラストマー、ポリ（エチレン−コ−酢酸ビニル）、ポリアクリレート、ポリメタクリレート、ポリエチレンオキシド、ポリスチレン、ポリウレタン、ポリアミド、ならびに、それらの共重合体および混合物、から成る群から選ばれている、医療用具。
（１８）実施態様１４に記載の医療用具において、
前記医療用具の放射線不透過性である前記部分は、前記医療用具の一つの表面の少なくとも一部分、前記医療用具の部品、または、前記医療用具の部品の一部分である、医療用具。
（１９）実施態様１４に記載の医療用具において、
前記医療用具は、植え込み可能である、医療用具。
（２０）実施態様１４に記載の医療用具において、
心臓血管用または末梢用の薬物溶出性ステントである、医療用具。
【外国語明細書】
2007153895000001.pdf